(57)【要約】【課題】自由な設計に基づいて３次元構造体を効率的にかつ構成材料の制約を低減させて製造可能とする３次元構造体の製造方法を提供する。【解決手段】この３次元構造体の製造方法は、第１の基板上１０に連結部材２および枠状部材３を介して空中保持された３次元構造体のスライスパターンに応じた複数の断面形状部材１を、第２の基板６０上に順次接合転写して積層する工程を備える。この接合転写は常温接合を用いて行うことができ、断面形状部材１と第２の基板６０とを近接対向させ、第１の基板１０と第２の基板６０との間に断面形状部材１を挟み込むことにより行う。連結部材２は、接合転写の際に破断される。【選択図】      図４
2004347788.tif 000002
【特許請求の範囲】
【請求項１】
第１の基板上に保持部材を介して空中保持された３次元構造体のスライスパターンに応じた複数の断面形状部材を、第２の基板上に順次接合転写して積層する工程を備えることを特徴とする３次元構造体の製造方法。
【請求項２】
前記接合転写は、常温接合を用いて行われることを特徴とする請求項１記載の３次元構造体の製造方法。
【請求項３】
前記保持部材は、前記断面形状部材と接続される連結部材と、前記連結部材と前記第１の基板との間に設けられる枠状部材とを備えることを特徴とする請求項１記載の３次元構造体の製造方法。
【請求項４】
前記枠状部材は、前記第１の基板上に設けられた柱状部と、前記柱状部上に設けられ前記連結部材と接続する枠部とを含むことを特徴とする請求項３記載の３次元構造体の製造方法。
【請求項５】
前記第１の基板上に犠牲層と部材構成層を積層し、前記部材構成層中に前記断面形状部材と前記枠部と前記連結部材とを形成した後、少なくとも前記断面形状部材と前記第１の基板間が空隙となるように前記柱状部となる部分を残して前記犠牲層を除去する工程を備えることを特徴とする請求項４記載の３次元構造体の製造方法。
【請求項６】
前記断面形状部材は、リソグラフィー法を用いて形成されることを特徴とする請求項５記載の３次元構造体の作製方法。
【請求項７】
前記犠牲層は、アンダーエッチング法を用いて除去されることを特徴とする請求項５記載の３次元構造体の作製方法。
【請求項８】
前記連結部材は、前記接合転写の際に破断されることを特徴とする請求項３記載の３次元構造体の製造方法。
【請求項９】
前記接合転写は、前記断面形状部材と前記第２の基板とを近接対向させ、前記第１の基板と前記第２の基板との間に前記断面形状部材を挟み込むことにより行うことを特徴とする請求項１記載の３次元構造体の製造方法。
【請求項１０】
前記接合転写は、前記断面形状部材と前記第２の基板とを近接対向させ、前記第１の基板と前記第２の基板との間に前記断面形状部材を挟み込むことにより行い、前記連結部材は、前記断面形状部材が前記第２の基板上に転写された後、前記第２の基板を前記第１の基板から離間させるときに破断されることを特徴とする請求項３記載の３次元構造体の製造方法。
【請求項１１】
前記断面形状部材に対向する前記第１の基板上の面が平坦であることを特徴とする請求項９または１０記載の３次元周期構造体の製造方法。
【請求項１２】
前記第１の基板と前記第２の基板間の前記断面形状部材を挟み込む圧力が前記断面形状部材全体にかかるようにすることを特徴とする請求項９または１０記載の３次元構造体の製造方法。
【請求項１３】
前記保持部材は、前記第１の基板上に位置する第１の枠状部材と、前記第１の枠状部材よりも内側に設けられた第２の枠状部材と、前記断面形状部材と接続される第１の連結部材と、前記第１及び第２の枠状部材を連結する第２の連結部材とを備えることを特徴とする請求項１記載の３次元構造体の製造方法。
【請求項１４】
前記第２の枠状部材および前記第２の枠状部材に接続される複数の前記断面形状部材を同時に、前記第２の基板上に接合転写することを特徴とする請求項１３記載の３次元構造体の製造方法。
【請求項１５】
前記接合転写は、複数の前記断面形状部材と前記第２の基板とを近接対向させ、前記第１の基板と前記第２の基板との間に前記第２の枠状部材及び複数の前記断面形状部材を挟み込むことにより行うことを特徴とする請求項１４記載の３次元構造体の製造方法。
【請求項１６】
前記３次元構造体が、周期構造を有するフォトニック結晶を含むことを特徴とする請求項１記載の３次元構造体の製造方法。
【発明の詳細な説明】
【０００１】
【発明の属する技術分野】
本発明は光通信、光インターコネクション、オプトエレクトロニクスや光計測の分野において、光導波路、光共振器、近接場光学プローブ、複屈折素子、フィルター、分岐素子、波面変換素子や偏向素子として使用される、回折型の光学素子、周期構造をもつ多層膜やフォトニック結晶等を含む３次元構造体の製造方法に関するものである。
【０００２】
【従来の技術】
屈折率の分布が光の波長と同程度のピッチの周期構造を持つ媒質は、独特の光の伝播特性を有することが従来から知られている。周期構造が１次元のものとしては、誘電体多層膜が古くから知られており、その設計理論や作製技術は既に成熟した分野である。
【０００３】
一方、光の波長と同程度のピッチの３次元的な周期構造を持つ媒質を利用して、半導体素子中の自然放出の制御を行なう方法が、１９８７年にＹａｂｌｏｎｏｖｉｔｃｈによって提唱されて以来（非特許文献１）、２次元あるいは３次元的な周期構造媒質中での光の振る舞いが注目を集めている。
【非特許文献１】
Ｅ．  Ｙａｂｌｏｎｏｖｉｔｃｈ，  Ｐｈｙｓ．  Ｒｅｖ．  Ｌｅｔｔ．，  ｖｏｌ．５８，  （１９８７），  Ｐ２０５９−Ｐ２０６２
そのような媒質中では、ある特定の範囲の波数ベクトルを持つ光は伝播が禁じられ、半導体中の電子のエネルギーバンドと同様の、フォトニックバンドが形成される。フォトニックバンドを形成する周期的屈折率構造を、フォトニック結晶という。
【０００４】
フォトニックバンドを利用すると、これまでにないフォトンの制御が可能になるため、様々な応用が期待されている。既に、自然放出光の制御による低閾値あるいは閾値のないレーザ（非特許文献２）、フォトニック結晶中の格子欠陥の周りに光が局在する性質を利用した光導波路（非特許文献３）、同じく光の局在を利用した高効率でμｍオーダーの超小型な光共振器（非特許文献２）、ならびに波長や入射角の微小な変化によって大きく偏向角を変える新しいプリズム機能を持つ素子（非特許文献４）などへの応用が提案されている。
【０００５】
【非特許文献２】
馬場ら、応用物理、  ｖｏｌ．６７，  （１９９８）、  Ｐ１０４１−Ｐ１０４５
【非特許文献３】
Ｊ．Ｄ．Ｊｏａｎｎｏｐｏｕｌｏｓ  ｅｔ．  ａｌ．，：  撤ｈｏｔｏｎｉｃ  Ｃｒｙｓｔａｌ？，  Ｐｒｉｎｃｅｔｏｎ  Ｕｎｉｖｅｒｓｉｔｙ  Ｐｒｓｓ，  （１９９５  Ｐｒｉｎｃｅｔｏｎ，  Ｎｅｗ  Ｊｅｒｓｅｙ），  Ｐ１００−Ｐ１０４
【非特許文献４】
小坂ら、第５９回応用物理学会学術講演会予稿集ＩＩＩ、  １７ｐ−Ｔ−１３，  （１９９８），  Ｐ９２０
【０００６】
これらの光学素子は、素子単体で光の放出制御、伝播制御、プリズム作用、フィルター作用、光導波路などの各種光学的機能を有しているが、さらに発光素子や受光素子と組み合わせることにより、多種多様な電子機能、光機能を発現するようになる。
【０００７】
フォトニック結晶において、フォトニックバンド効果をもっとも得られる構造としては、３次元フォトニック結晶が最も望ましい。また、３次元フォトニック結晶においても、完全なフォトニックバンドギャップを得ることが可能で、３次元フォトニック結晶中に比較的容易かつ自由に欠陥を挿入できる構造が望ましい。しかし前記のような完全なフォトニックバンドギャップを得ることができ、欠陥を自由に挿入できる３次元フォトニック結晶の作製法は比較的少なく、またその作製が非常に困難である。このような完全なフォトニックバンドギャップを得ることが可能で、３次元フォトニック結晶に自由に欠陥を挿入できる従来の作製技術としては、例えば、非特許文献５または非特許文献６において示される作製法（第１の方法）がある。
【非特許文献５】
川上彰二郎監修，フォトニック結晶技術とその応用，シーエムシー出版，第１１章，２００２
【非特許文献６】
ＡＰＰＬＩＥＤ  ＰＨＹＳＩＣＳ  ＬＥＴＴＥＲＳ  ＶＯＬＵＭＥ  ８１，ＮＵＭＢＥＲ  １７，ｐｐ３１２２〜３１２４，２００２
【０００８】
これは半導体微細加工プロセスとアンダーカットエッチングを用いて作製した、エアブリッジ構造の２次元マイクロプレートをあらかじめ基板上に作製し、このマイクロプレートをマイクロマニピュレーターで基板から切り離し、基板から切り離されたマイクロプレートを再びマイクロマニピュレーターで吸着、搬送、位置の微調整を行い積層する。この工程を繰り返して積層することで、３次元フォトニック結晶を作製する。
【０００９】
３次元周期構造体を製造する別の方法（第２の方法）としては、３次元周期構造体のスライスパターンを支持基板上に形成し、このスライスパターン上方から別の基板（ターゲット基板）を圧接して転写する工程を繰り返す方法がある（特許文献１、特許文献２）。
【特許文献１】
特開２００１−１６０６５４号公報
【特許文献２】
特許第３１６１３６２号公報
【００１０】
【発明が解決しようとする課題】
ところが、上記第１の方法では、自由に欠陥を導入することは可能ではあるものの、マイクロマニピュレーションを用いているため、フォトニック結晶を構成する微細加工を施したマイクロプレートの構造１つに対して、多くの工程が必要となる。よって３次元フォトニック結晶の作製にはこの工程を積層数だけ行う必要があり、１つのフォトニック結晶作製に多大な時間と工程数が必要となる。さらに、個々に切断された断面形状部材にマニピュレーターを近づけると、静電力、分子間力、磁力等の相互作用により、各部材がマニピュレーターに吸引あるいは反発したりすることで、配置や向きがばらばらとなってしまい、これらを整合して積層することに多くの労力を要することとなり、効率的でない。
【００１１】
また、上記第２の方法では、支持基板からターゲット基板へのスライスパターンの転写を確実にするために、スライスパターンと支持基板との間に剥離層を形成することが望ましい。しかし、剥離層として作用する材料と剥離層上に膜形成できる材料の組合せは制約されており、３次元周期構造体を構成する材料選択が限られてしまうという問題がある。
例えば、フォトニック結晶を利用した、レーザやＬＥＤが提案されているが、このような能動的な素子をフォトニック結晶で形成する場合には、これを構成する材料としては半導体材料が望まれ、しかも半導体材料の結晶性がレーザやＬＥＤなどの特性に大きく影響する。しかし、剥離層としてポリイミド等の樹脂を用いる場合には、この上に結晶性のよい半導体膜を形成することが困難となるため、結晶性のよい半導体を構成材料とするフォトニック結晶を効率的に製造することが困難となる。
【００１２】
従って本発明は、上記課題を解決し、自由な設計に基づいて３次元構造体を効率的にかつ構成材料の制約を低減させて製造可能とする３次元構造体の製造方法を提供することを目的とする。
【００１３】
【課題を解決するための手段】
上記課題を解決するために、本発明に係る３次元（周期）構造体の製造方法は、第１の基板上に保持部材を介して空中保持された３次元（周期）構造体のスライスパターンに応じた複数の断面形状部材を、第２の基板上に順次接合転写して積層する工程を備えるものである。
【００１４】
本発明の３次元構造体の製造方法によれば、３次元構造を構成する断面形状部材を保持部材を介して保持させた状態で第２の基板上に順次接合転写して積層するため、個々の微小なスライスパターンをマイクロマニピュレーションにより積層する場合と比較して、断面形状部材の積層を効率的に行うことが可能となる。即ち、マイクロマニュピレーション法では、保持部材から分離した断面形状部材を点（０次元）で保持してハンドリングするため、断面形状部材は分離前の配置に対して３次元方向（上下左右）で予測困難な位置ずれが生じ、更には向きのばらついた複数の断面形状部材を相対的に位置合せし積層するために、極めて長時間の調整工程が必要となるが、本発明によれば、断面形状部材を第２の基板上に面（２次元）で保持し、複数の断面形状部材を第２の基板へ順次積層するため、各断面形状部材が生ずる位置ずれの程度が極めて小さく、微小な位置修正で連続的に積層工程を行うことができるため、極めて効率的である。さらに、断面形状部材が空中保持されているため、断面形状部材の材料が第１の基板との間に位置する層（例えば犠牲層）の材料に制約されることが無くなる。この結果、多様な３次元周期構造体を効率的に製造することが可能となる。
【００１５】
本発明においては、接合転写は常温接合を用いて行われることが好ましい。常温接合することで、断面形状部材間をアニール融着等をもちいて接合する必要がなくなり、簡便に強固な接合が得られる。また加熱を必要としないため，熱膨張係数の異なる材料などの接合も簡便に行うことが可能である。なお、常温接合とは、真空中で接合する部材の表面の酸化膜や不純物などを、ＦＡＢ（Ｆａｓｔ  Ａｔｏｍ  Ｂｏｍｂａｒｄｍｅｎｔ）処理等によって除去して清浄化したのち、これらの清浄面同士を当接させることで部材間を接合する方式である。
【００１６】
さらに、前記保持部材は、前記断面形状部材と接続される連結部材と、前記連結部材と前記第１の基板との間に設けられる枠状部材とを備えることで、断面形状部材を空中保持させることが容易となる。なお、連結部材は断面形状部材と同じ材料であっても、異なる材料であってもよい。ここで、各断面形状部材は枠状部材と複数の連結部材で接続されることが好ましい。１つだと、断面形状部材が薄い場合、第２の基板が近接した際に静電気等の引力や斥力により断面形状パターンの連結していない側が浮き上がり、積層時の位置精度が低下する場合があるためである。
【００１７】
また、前記枠状部材は、前記第１の基板上に設けられた柱状部と、前記柱状部上に設けられ前記連結部材と接続する枠部とを含むことが好ましい。
【００１８】
また、前記第１の基板上に犠牲層と部材構成層を積層し、前記部材構成層中に前記断面形状部材と前記枠部と前記連結部材とを形成した後、少なくとも前記断面形状部材と前記第１の基板間が空隙となるように前記柱状部となる部分を残して前記犠牲層を除去する工程を備えることが好ましい。このようにすることで容易に断面形状部材が空中保持されたパターン部材を形成することができる。
このとき、前記断面形状部材は、リソグラフィー法を用いて形成（パターニング）することが、高精度の断面形状部材を形成するのに好ましい。リソグラフィー法としては、フォトリソグラフィー、電子ビームリソグラフィー、ＭＥＭＳ技術によるリソグラフィー等を用いることができる。また犠牲層を除去する方法としては、アンダーエッチング法を用いて除去することが、微細な断面形状部材下の犠牲層を除去するのに好ましい。
【００１９】
なお、部材構成層及び犠牲層を所定のエッチャントに対して異なるエッチングレートを有する半導体で構成することにより、微細加工技術が確立した半導体プロセスで断面形状部材を高精度にパターニングできるとともに、アンダーエッチングにより犠牲層を除去すると１プロセスで犠牲層の一部を支持部材として残した状態で断面形状部材を空中保持させることが可能となる。
また、前記連結部材は、前記接合転写の際に破断されるように構成すると、接合転写による積層工程終了後に枠状部材と３次元構造体とを分離する工程が不要となる。
【００２０】
さらに、前記接合転写は、前記断面形状部材と前記第２の基板とを近接対向させ、前記第１の基板と前記第２の基板との間に前記断面形状部材を挟み込むことにより行うことが好ましい。このようにすることで、断面形状部材間に高い圧力を付加することが可能となり、接合状態を向上させることができる。特にフォトニック結晶のように高精度に周期構造が形成されることが必要な場合には、単に接触により断面形状部材同士を接合した場合には、部材間に部分的な浮きが発生することで周期構造に異常を生じさせ、所望のフォトニックバンド構造が得られない場合があるため、第１の基板と第２の基板とで挟み込みを行って圧接することが特に好ましい。
【００２１】
また、接合転写工程をこのように行う場合、前記連結部材は、前記断面形状部材が前記第２の基板上に転写された後、前記第２の基板を前記第１の基板から離間させるときに破断されることが好ましい。連結部材により空中保持された断面形状部材を第２の基板により第１の基板側に押さえつける間に連結部材が破断してしまうと、第１の基板上に落下した断面形状部材の水平方向の位置がずれてしまう場合がある。このため、第２の基板により断面形状部材を第１の基板とで挟み込み、断面形状部材同士を十分に接合し、第２の基板を引き上げる際に連結部材を破断させるようにすることで、水平方向での位置ずれを防止できる。なお、押付時には切断されず、引き上げる際に連結部材を破断させるには、第１の基板と断面形状部材間の距離を（すなわち柱状部材の高さを）連結部材の材料的な延性で破断しない範囲に適宜設定することや、連結部材の形状を、断面形状部材と第１の基板間の間隔程度の押付では伸縮可能な２次元のバネ状（蛇腹状等）に形成しそれ以上に第２の基板を持ち上げた際には破断するように形成すること、引き上げ時に連結部材に切断刃を当てる等の方法がある。
【００２２】
挟み込みの際に、第１の基板と第２の基板間で断面形状部材に均等に圧力をかけるためには、前記断面形状部材に対向する前記第１の基板上の面が平坦であることが好ましい。また、第１の基板に樹脂層が含まれる場合、弾性変形して圧力が断面形状部材全体にかからないおそれがあるため、前記第１の基板と前記第２の基板間の前記断面形状部材を挟み込む圧力が前記断面形状部材全体にかかるように、第１の基板が弾性変形しにくい材料で構成されることが望ましい。
【００２３】
なお、第１の基板は必ずしも１つの材料から構成される必要はなく、複数の層から構成されても良い。例えば、犠牲層を除去する際のエッチングストップ層としての機能と、支持基板としての機能を別にしたい場合は、単層膜の張り合わせ、結晶成長、蒸着、堆積による薄膜形成等により積層して用いることもできる。
【００２４】
また、前記保持部材は、前記第１の基板上に位置する第１の枠状部材と、前記第１の枠状部材よりも内側に設けられた第２の枠状部材と、前記断面形状部材と接続される第１の連結部材と、前記第１及び第２の枠状部材を連結する第２の連結部材とを備えることもできる。このとき、前記第２の枠状部材および前記第２の枠状部材に接続される複数の前記断面形状部材（セル）を同時に、前記第２の基板上に接合転写することが可能である。このようにパターン部材を構成すると、第２の基板のサイズをセルの面積程度に大きくすることが可能となり、さらに前記接合転写は、複数の前記断面形状部材と前記第２の基板とを近接対向させ、前記第１の基板と前記第２の基板との間に前記第２の枠状部材及び複数の前記断面形状部材を挟み込んで圧接することにより、断面形状部材を密着させることができる。
【００２５】
前記３次元構造体は周期構造を有するフォトニック結晶を含むものであり、本発明に係る製造方法によれば、特に３次元の周期構造をもつ多様なフォトニック結晶を、効率的かつ高い設計自由度で製造することができる。
また、断面形状部材を第１の基板上に、異なる複数のフォトニック結晶の各断面を展開するように配置すれば、異なる複数の３次元周期構造体が同時に作製可能である。また、位置合わせも、各３次元周期構造体に対して個別に行う必要もなく、断面形状部材の作製と、常温接合時の位置合わせさえ精度よくできていれば、一度に複数のフォトニック結晶の各レイヤー層に対して精度よく位置合わせが可能である。このため、従来技術より大幅に作製工程数が削減され容易に自由度が高い３次元周期構造体を作製できる。
【００２６】
【発明の実施の形態】
（実施例１）
本実施例は、３次元構造体として、いわゆるウッドパイル型３次元フォトニック結晶を作製するものである。この３次元フォトニック結晶は、１種類の薄膜材料と空気若しくは真空からなるエアーブリッジ構造のパターンを、ラテラル方向に位置をずらしながら複数積層して構成される。
【００２７】
図１は本発明に係る３次元構造体の製造方法に用いるパターン部材を示す図で、（ａ）はパターン部材加工前、（ｂ）はパターン部材加工後を示す図である。図１（ａ）のように、この多層膜はＩｎＰ／ＩｎＧａＡｓ／ＩｎＰから構成されており、第１の基板１０としてのＩｎＰ基板上にＩｎＧａＡｓスペーサー層１１（犠牲層）とＩｎＰ層１２とをＭＯＣＶＤ法により順次成長して得られる。このＩｎＰ／ＩｎＧａＡｓ／ＩｎＰの多層膜から半導体微細加工プロセスを用いて、断面形状部材を有するパターン部材１５が次のようにして作製される。図１（ｂ）に示すように、まず、ＭＯＣＶＤ成長したＩｎＰ層１２に、２次元微細構造をもつ複数の断面形状部材１を電子ビーム露光とドライエッチングにより作製する。この際、断面形状部材１に接続された連結部材２、および連結部材２を介して断面形状部材１を保持するための枠状部材３を同時に作製する。この連結部材２と枠状部材３が断面形状部材１の保持部材７を構成する。断面形状部材のストライプパターンの方向は、互いに直交するように形成され、これによりフォトニック結晶の各レイヤーを展開するようにそれぞれ配置された２種類のパターンが第１の基板上に作製される。次に、アンダーカットエッチングにより断面形状部材１及び連結部材２の下層にあるＩｎＧａＡｓスペーサー層１１を取り除く。これにより、断面形状部材１は連結部材２を介して枠状部材３により空中に保持される。
【００２８】
図２は断面形状部材の保持状態の一例を示す図で、（ａ）は平面図、（ｂ）は（ａ）におけるＡ−Ｂ断面図、（ｃ）は（ａ）の一部拡大図である。図２（ａ）のように、本例の断面形状部材１のストライプパターンは隣接同士で直交するように形成されている。枠状部材３は柱状部４と枠部５とを備え、図２（ｂ）のように、アンダーエッチングの工程で下層のＩｎＧａＡｓ層１１がすべて無くならない程度（柱状部４が残る程度）に十分広い幅を有している。また、連結部材２は、図２（ｃ）に示すように、断面形状部材１との接続部６が先細りに形成されている。これは断面形状部材１を連結部２より切り離しやすくするためである。
【００２９】
図３（ａ）は本発明に係る３次元構造体の製造方法に用いられる製造装置の一例を示す図、（ｂ）はこれにより作製されるウッドパイル型３次元フォトニック結晶の一例を示す図である。
【００３０】
この製造装置３０は、図３（ａ）に示すように、積層工程が行われる真空槽３００を有し、真空槽３００の内部に、図１（ｂ）に示すようなパターン部材（ドナー基板）１５が載置される基板ホルダ３０１と、パターン部材１５に形成された断面形状部材１が転写される第２の基板（ターゲット基板）６０を保持するステージ３０２と、このステージ３０２に取り付けられ、ステージ３０２側をＦＡＢ処理する第１のＦＡＢ源３０３Ａ、およびパターン部材１５側をＦＡＢ処理する第２のＦＡＢ源３０３Ｂと、ステージ３０２をＸ軸モータ（図示せず）によってＸ軸方向（図の左右方向）に移動させるＸ軸テーブル３１０と、ステージ３０２をＹ軸モータ（図示せず）によってＹ軸方向（図の紙面垂直方向）に移動させるＹ軸テーブル３２０とが配設されている。なお、第１および第２のＦＡＢ源３０３Ａ，３０３Ｂは、ＦＡＢ処理終了後、退避モータによりアームを図中の矢印方向に約９０°回動させて退避させる。ここで、「ＦＡＢ処理」とは、粒子ビームとして例えばアルゴンガスを１ｋＶ程度の電圧で加速して材料の表面に照射し、材料表面の酸化膜，不純物等を除去して清浄な表面を形成する処理をいう。本実施例では、ＦＡＢの照射条件を処理対象の材料に応じて、例えば加速電圧１〜１．５ｋＶ、照射時間１〜１０分の範囲で変更することができる。
【００３１】
また、本製造装置３０は、真空槽３００の外部に、基板ホルダ３０１をＺ軸モータ（図示せず）によってＺ軸方向（図の上下方向）に移動させるＺ軸テーブル３３０と、アライメント調整の際にθモータによって基板ホルダ３０１をＺ軸回りに回転させるθテーブル３４０と、アルゴンガスを第１および第２のＦＡＢ源３０３Ａ，３０３Ｂに供給するためのアルゴンガスボンベ３５１とを具備している。
【００３２】
図３（ｂ）は、ウッドパイル型３次元フォトニック結晶の一例を示す図である。本例の３次元フォトニック結晶４０は、複数の断面形状部材１ａ、１ｂ、１ｃ、１ｄ・・・を、図示しない基板の上にそのストライプパターンの方向が互いに直交するように、ウッドパイル（積み木）状に順次積み重ねたものである。以下、本発明による製造方法について詳述する。
【００３３】
図４（ａ）〜（ｇ）は本発明に係る３次元構造体の製造方法の一実施例を示す図である。まず、図４（ａ）に示すように、断面形状部材１が複数形成されたパターン部材１５を常温接合におけるドナー基板として用い、このドナー基板１５を第２の基板（ターゲット基板）６０と対向させるように製造装置３０内に設置する。断面形状部材１は複数形成されているが、本図ではその１つを示している。一方、ターゲット基板６０はドナー基板１５側にメサ部６１を有する。この場合、ターゲット基板６０はメサ部ともＩｎＰで構成される。また、断面形状部材の積層終了後に形成される３次元構造体をターゲット基板から取り外したいときは、後述のようにＩｎＰで構成されたメサ形状６３を有するターゲット基板６２上に犠牲層としてＩｎＧａＡｓ６４をＭＯＣＶＤ法で成膜してもよい。このようにすれば前記積層終了後、ＩｎＧａＡｓのみをエッチングによってターゲット基板から３次元構造体を取り外すこともできる。ターゲット基板６０の平坦部分からのメサ部６１の高さは例えば１５μ程度とした。メサ部６１の頂部は平坦であり、断面形状部材１の１つと同程度または若干大きい面積をもつ。
【００３４】
この対向するドナー基板１５とターゲット基板６０の両者表面をＦＡＢ処理（イオンビームなどの照射）１６Ａ、１６Ｂにより清浄化する。次に両者の位置合わせを行い、ターゲット基板６０を移動させドナー基板１５（パターン部材）の断面形状部材１に接触させる。このとき、図４（ｂ）に示すように、ターゲット基板６０を連結部材２がたわむまで断面形状部材１に押しつづける。これにより、断面形状部材１がターゲット基板６０を押す抗力、および上述したアンダーカットエッチングにより表面がむきだしになっている第１の基板（ＩｎＰ基板）１０の表面に押し当たる時に生じる抗力を利用してターゲット基板６０に圧接を行い常温接合させる。
【００３５】
その後、ターゲット基板６０に接合された断面形状部材１を引き上げ、それにより連結部材２を破断させて断面形状部材１をドナー基板１０より切り離す。次に、ターゲット基板６０を動かして、これらの各工程を繰り返す。すなわち、図４（ｄ）〜（ｆ）に示すように、ターゲット基板６０上に断面形状部材１をストライプパターンが直交するように接合転写して積層する。さらに、これらの各工程を交互に繰り返して、図４（ｇ）に示すような３次元フォトニック結晶４０を作製する。なお、本実施例では、断面形状部材１の積層時にターゲット基板６０を動かして行ったが、ドナー基板１５を動かして行ってもよい。
【００３６】
また、本実施例では、ターゲット基板６０のメサ頂部を断面形状部材１の１つと同程度または若干大きい面積としたが、ターゲット基板６０をドナー基板１５に押し付ける際、ドナー基板１５が柱状部４間に複数の断面形状部材１を含む構造で、ターゲット基板６０と柱状部４が干渉しない場合には、一回の接合転写工程で複数の断面形状部材を転写することができるので、このような場合には、ターゲット基板６０のメサ部の頂部の面積を大きくすることができ、大量生産と同時に作業性を改善することができる。
【００３７】
（実施例２）
図５（ａ）〜（ｅ）は本発明に係る３次元構造体の製造方法の他の実施例を示す図である。本実施例は、上述した実施例１のウッドパイル型３次元フォトニック結晶を複数同時に作製するものである。
【００３８】
本実施例では、図５（ａ）に示すように、実施例１と同様のＩｎＰ／ＩｎＧａＡｓ／ＩｎＰで構成されるパターン部材５０上に、３次元フォトニック結晶を構成する複数の断面形状部材のうち同一レイヤーのパターンを集めたセルを定義し、このセルを所定のピッチで２次元状にパターン部材５０上に展開配置する。例えば、図中のセル５１は、図５（ｂ）に示すように、４つの断面形状部材の集合体５１１、この集合体５１１に接続された連結部材５１２、および連結部材５１２を介して集合体５１１を保持するための枠状部材５１３を有する。セル５２は、図５（ｃ）に示すように、セル５１のストライプパターンと直交するストライプパターンを有する４つの断面形状部材の集合体５２１、この集合体５２１に接続された連結部材５２２、および連結部材５２２を介して集合体５２１を保持するための枠状部材５２３を有する。
【００３９】
パターン部材５０におけるセルは、図１の断面形状部材と同様にして作製される。すなわち、ＩｎＰ／ＩｎＧａＡｓ／ＩｎＰの多層膜が、第１の基板としてのＩｎＰ基板上にＩｎＧａＡｓスペーサー層（犠牲層）とＩｎＰとをＭＯＣＶＤ法により順次成長して得られる。このＩｎＰ／ＩｎＧａＡｓ／ＩｎＰの多層膜から半導体微細加工プロセスを用いて、断面形状部材を有するパターン部材が次のようにして作製される。まず、ＭＯＣＶＤ成長したＩｎＰ層に、２次元微細構造をもつ４つの断面形状部材の集合体５１１、５２１を電子ビーム露光とドライエッチングにより複数作製する。この際、断面形状部材の集合体５１１、５２１に接続された連結部材５１２、５２２、および連結部材５１２、５２２を介して断面形状部材の集合体５１１、５２１を保持するための枠状部材５１３、５２３を同時に作製する。同一セル内の断面形状部材のストライプパターンの方向は同じであるが、隣接セル内の断面形状部材のストライプパターンの方向は互いに直交するように形成される。次に、アンダーカットエッチングにより断面形状部材の集合体５１１、５２１及び連結部材５１２、５２２の下層にあるＩｎＧａＡｓスペーサー層（犠牲層）を取り除く。これにより、断面形状部材の集合体５１１、５２１は、図１の場合と同様に、連結部材５１２、５２２を介して枠状部材５１３、５２３により空中に保持される。
【００４０】
本実施例では、このようにして形成したパターン部材５０をドナー基板として用い、これを図５（ｄ）に示すような第２の基板（ターゲット基板）６０と対向させ、図４に示した工程と同様な工程を繰り返し行うことで、ターゲット基板６０上に複数の３次元フォトニック結晶を複数同時に作製する。図示のようにターゲット基板６０はメサ部６１を有する。ターゲット基板６０はメサ部ともＩｎＰで構成される。また、断面形状部材の積層終了後に形成される３次元構造体をターゲット基板から取り外したいときは、図５（ｅ）に示すようにＩｎＰで構成されたメサ形状６３を有するターゲット基板６２上に犠牲層としてＩｎＧａＡｓ６４をＭＯＣＶＤ法で成膜してもよい。このようにすることで前記積層終了後、ＩｎＧａＡｓのみをエッチングによってターゲット基板から３次元構造体を取り外すこともできる。ターゲット基板６０の平坦部分からのメサ部６１の高さは例えば１５μ程度である。メサ部６１の頂部は平坦であり、断面形状部材の集合体５１１、５２１の１つと同程度または若干大きい面積をもつ。作製された複数の３次元フォトニック結晶は後で分離される。図５では、同じ構造のフォトニック結晶を複数作製する例を示したが、１つ１つ異なる構造のフォトニック結晶を複数作製することもできる。
【００４１】
（実施例３）
図６（ａ）、（ｂ）は本発明に係る３次元構造体の製造方法の他の実施例を示す図である。本実施例も、上述した実施例１のウッドパイル型３次元フォトニック結晶を複数同時に作製するものである。本実施例は、実施例２の断面形状部材の集合体をさらに複数設け、これらを連結部材を介してさらに枠状部材で保持させたものである。本実施例において、パターン部材７０は、図６（ａ）に示すように、複数の断面形状部材の集合体５３１、５４１、５５１、５６１の全体を囲む第１の枠状部材５０３、断面形状部材の集合体５３１、５４１、５５１、５６１を個別に囲む第２の枠状部材５３３、５４３、５５３、５６３、第２の枠状部材を第１の枠状部材と連結する第２の連結部材５０２、および断面形状部材の集合体を第２の枠状部材に個別に連結する第１の連結部材５３２、５４２、５５２、５６２を備える。
【００４２】
図６（ｂ）は第２の基板８０を示すものである。接合転写工程においては、第２の基板８０上に、第１の枠状部材５０３より内側全体を順次転写する。なお、第１の枠状部材５０３は図示しない第１の基板上に設けられており、少なくとも第１の枠状部材５０３より内側の部分と第１の基板間は空隙となっている。この接合転写の過程で第２の連結部材５０２は破断されて、第１の枠状部材５０３の内側に第１の連結部材を介して３次元周期構造体が形成されていく。積層が終了した後、第１の連結部材を機械的に切断し、複数の３次元周期構造体を第２の枠状部材から取り出す。これにより、同時に複数の３次元構造体を作製することができる。このとき、必ずしも３次元構造体を第２の枠状部材から分離する必要はなく、必要に応じて枠状部材を３次元構造体の筐体のごとく使用することもできる。逆に、分離する場合には、第１の連結部材の形成位置はセルごとに異ならせておく方が容易に切断が可能となる。
【００４３】
【発明の効果】
本発明によれば、自由な設計に基づいて３次元構造体を効率的にかつ構成材料の制約を低減させて製造可能とする３次元構造体の製造方法を得ることができる。
【図面の簡単な説明】
【図１】本発明に係る３次元構造体の製造方法に用いるパターン部材を示す図で、（ａ）はパターン部材加工前、（ｂ）はパターン部材加工後を示す図である。
【図２】断面形状部材の保持状態の一例を示す図で、（ａ）は平面図、（ｂ）は（ａ）におけるＡ−Ｂ断面図、（ｃ）は（ａ）の一部拡大図である。
【図３】（ａ）は本発明に係る３次元構造体の製造方法に用いられる製造装置の一例を示す図で、（ｂ）はウッドパイル型３次元フォトニック結晶の一例を示す図である。
【図４】（ａ）〜（ｇ）は本発明に係る３次元構造体の製造方法の一実施例を示す図である。
【図５】（ａ）〜（ｅ）は本発明に係る３次元構造体の製造方法の他の実施例を示す図である。
【図６】（ａ）、（ｂ）は本発明に係る３次元構造体の製造方法の他の実施例を示す図である。
【符号の説明】
１  断面形状部材
２  連結部材
３  枠状部材
４  柱状部
５  枠部
６  接続部
７  保持部材
１０  第１の基板
１５  パターン部材
４０  ３次元フォトニック結晶
６０  第２の基板
６１  メサ部
【図１】
2004347788.tif 000003
【図２】
2004347788.tif 000004
【図３】
2004347788.tif 000005
【図４】
2004347788.tif 000006
【図５】
2004347788.tif 000007
【図６】
2004347788.tif 000008